(57)【要約】  【課題】Ｍｎ含有量が１.５質量％以上の焼鈍冷延鋼帯の化成処理性を安定して確保する。  【解決手段】、Ｓｉ含有量が０.３質量％以下であれば、化成処理性は焼鈍後の鋼帯の表層Ｆｅ量と相関関係があり、この表層Ｆｅ量は、連続焼鈍後の冷延鋼帯の色調（ＪＩＳ Ｚ ８７２９に規定されたＬ*値およびｂ*値）と相関関係があるので、連続焼鈍後の鋼帯の色調が所定範囲内に入るように連続焼鈍炉の炉内雰囲気を調整して連続焼鈍を実施する。具体的には、Ｓｉ含有量が０.２質量％以下の場合、Ｌ*値≧６２かつｂ*値≦１２となるように炉内雰囲気を調整して焼鈍を実施すれば良好な化成処理性を確保できる。【選択図】    図５
2013237912.tif 000002
【特許請求の範囲】
【請求項１】
Ｍｎ：１.５質量％以上、Ｓｉ：０.３質量％以下を含有する連続焼鈍された冷延鋼帯の製造方法であって、連続焼鈍後の前記冷延鋼帯の表面色調を測定しつつ、当該色調が所定範囲内に入るように連続焼鈍炉の炉内雰囲気を含む焼鈍条件を調整することを特徴とする、リン酸塩化成処理性に優れた冷延鋼帯の製造方法。
【請求項２】
Ｍｎ：１.５質量％以上、Ｓｉ：０.３質量％以下を含有する連続焼鈍された冷延鋼帯の製造方法であって、連続焼鈍後の前記冷延鋼帯の表面色調を測定しつつ、当該色調が所定範囲内から外れた部位を切り落とし、色調が所定範囲内の部位のみの鋼帯製品として採取とすることを特徴とする、リン酸塩化成処理性に優れた冷延鋼帯の製造方法。
【請求項３】
Ｓｉ含有量が０.２質量％以下であって、前記表面色調の所定範囲がＪＩＳ Ｚ ８７２９に規定されたＬ*値≧６２、かつｂ*値≦１２となる範囲内である、請求項１または請求項２に記載の冷延鋼帯の製造方法。
【請求項４】
製造された冷延鋼帯の表面から深さ４０ｎｍの位置でのＦｅ量が４０ａｔ％以上である、請求項１〜３のいずれか１項に記載の冷延鋼帯の製造方法。
【請求項５】
Ｍｎ：１.５質量％以上、Ｓｉ：０.２質量％以下を含有する冷延鋼帯であって、前記鋼帯の全長にわたって、表面の色調がＪＩＳ Ｚ ８７２９に規定されたＬ*値≧６２、かつｂ*値≦１２を満たすことを特徴とする、リン酸塩化成処理性に優れた冷延鋼帯。
【請求項６】
前記鋼帯の全長にわたって、鋼帯の表面から深さ４０ｎｍの位置でのＦｅ量が４０ａｔ％以上である、請求項５に記載の冷延鋼帯。
【発明の詳細な説明】
【技術分野】
【０００１】
本発明は、Ｍｎ含有率が高い高張力冷延鋼帯でありながら安定して良好なリン酸塩化成処理性を有する冷延鋼帯とその製造方法とに関する。本発明によれば、コイル間、あるいはコイル長手方向の全長にわたって安定した化成処理性を有し、従って特に自動車用途に適した高張力冷延鋼帯を提供することができる。
【背景技術】
【０００２】
近年、自動車の燃費向上を目的とした車体の軽量化がより一層要求されている。車体の軽量化に対しては強度を高めた鋼材を使用することが有効であり、各種の高張力鋼板が提供されている。その中で、例えば、特開昭６３−２４１１１５号に開示されているように、フェライト−マルテンサイト相を有するデュアルフェーズ鋼（二相組織鋼、Dual phase steel、以下ではＤＰ鋼と略記）では、冷間圧延後の焼鈍時にオーステナイト相を安定化させ、その後の冷却過程においてマルテンサイトを安定して生成させるために、Ｍｎを多量添加した材料が適用される。
【０００３】
自動車用の車体鋼材としての用途を考えると、塗装下地処理としてのリン酸塩化成処理（特にリン酸亜鉛処理）とその後の電着塗装の実施は、車体の耐食性の確保という観点から必須である。従って、車体用の鋼帯を提供する上において、安定した化成処理性の確保は必須である。本発明において「化成処理性に優れた」または「良好な化成処理性」とは、リン酸亜鉛処理で代表されるリン酸塩処理によりスケが皆無または少ない化成処理皮膜を形成できることを意味する。
【０００４】
高張力鋼板においても、車体用を念頭に、良好で安定した化成処理性を具備することが求められている。各種添加元素の化成処理性への影響についてはこれまでも調査されているが、鋼中Ｍｎについては、下記非特許文献１にも述べられているように、化成処理性に大きな悪影響を及ぼさないものと考えられてきた。この非特許文献には、鋼中Ｍｎが焼鈍中に表面に濃化してＭｎ酸化物を形成するが、この表面のＭｎ酸化物は、化成処理時のエッチング反応で溶解するので化成処理性に対しては問題がないことが紹介されている。
【０００５】
一方、成形性を高めた高張力鋼板として、残留オーステナイトによる加工誘起変態を利用して伸びを高めた残留オーステナイト鋼（ＴＲＩＰ鋼）がある。ＴＲＩＰ鋼（変態誘起塑性を示す鋼）では、焼鈍後に残留オーステナイトを残すために多量のＳｉが添加されるが、この添加されたＳｉは焼鈍工程中に表面に濃化してＳｉ系酸化物を形成し、化成処理性を低下させることが判明している。その対策として、例えば、下記特許文献１には、Ｓｉ量を極力抑え、Ｓｉと同様に残留オーステナイトを生成しやすいＡｌを多量に鋼中に添加したＴＲＩＰ鋼が提案されている。この特許文献においても、Ｍｎは強度の補填のために添加されており、化成処理性についての影響は考慮されていない。
【０００６】
鋼材の化成処理性の改善に対しては、焼鈍後の後処理により、焼鈍鋼板の表面の影響を解消し、化成処理性を改善する手法が多数提案されている。このような方法の１例として、下記特許文献２には、焼鈍中に表面酸化を起こしやすい鋼材上に、Ｎｉ等のフラッシュめっきを施す技術が開示されている。しかし、この種の手法では、別に後処理のための工程および設備を付加する必要があり、製造効率とコスト面で問題がある。冷間圧延後の焼鈍工程のみで安定した化成処理性を確保することが有利である。
【０００７】
これに対して、例えば、下記特許文献３には、Ｓｉ、Ｍｎ添加高張力鋼板について、焼鈍雰囲気を調整することにより、ブルーイング（酸化皮膜の形成に起因する鋼表面の青色化）を回避すると同時に、化成処理性を確保する技術が開示されている。この特許文献は、ブルーイングがない場合でも化成処理性が不良となる場合があり、化成処理性不良の原因は鋼表面のＣ析出にあることを指摘するととともに、表面Ｃの析出を抑制するために、Ｃｒ、Ｎｂ、Ｔｉ、Ｖ、Ｓ、Ｓｅ、Ｂｉ、Ｓｂ、Ｂ、Ｓｎから選ばれた少なくとも１種の元素の添加を必須としている。この文献に開示された技術によれば、焼鈍雰囲気はブルーイングのない光輝焼鈍雰囲気とするが、化成処理性の向上は、前述した表面Ｃの析出を抑制する添加元素によって達成される。
【０００８】
下記特許文献４には、Ｓｉ添加のＴＲＩＰ鋼における化成処理性の改善に関して、表層のＳｉ、Ｍｎ酸化物形態を規定することが開示されている。また、下記特許文献５には、Ｓｉ、Ｍｎ系酸化物の生成とともに、その焼鈍工程において、焼鈍雰囲気が規定されている。しかし、後述のように、Ｓｉ、Ｍｎの複合添加鋼では、その酸化挙動が複雑であるため、工業的に連続焼鈍で製造された冷延鋼板の化成処理性の良否を、実際に化成処理試験を実施せずに判別することが困難である。従って、これらの特許文献に開示された技術でも、優れた化成処理性を安定して得られるかどうかは不確実である。
【先行技術文献】
【非特許文献】
【０００９】
【非特許文献１】「鉄と鋼」第７７年（１９９１）第３号３９８〜４０５頁
【特許文献】
【００１０】
【特許文献１】特開２００３−１９３１９２号公報
【特許文献２】特開昭５７−２８８９号公報
【特許文献３】特開昭５８−１００６２２号公報
【特許文献４】特開２００８−１２１０４５号公報
【特許文献５】特開２００８−６９４４５号公報
【発明の概要】
【発明が解決しようとする課題】
【００１１】
前述した非特許文献１におけるＭｎ量に対する化成処理性の検討は、Ｍｎ量が０.４％以下のレベルであり、例えば、ＤＰ鋼で一般的に添加される、最低でも１.５質量％以上のレベルのＭｎを含有する場合には、Ｍｎがどのように化成処理性に影響を及ぼすかはいまだに十分に解明されていない。すなわち、安定的な化成処理性を確保できる鋼帯の条件やその管理方法、さらには、そのような鋼帯をいかに安定して供給するかということは、これまでは知られていなかった。
【００１２】
本発明の課題は、上記問題を工業的に有利に解決しうるために、高Ｍｎ添加鋼における安定した化成処理性を確保した製品形態およびその製造方法を提供することである。具体的には、ＤＰ鋼やＴＲＩＰ鋼において一般的である、Ｍｎ含有量が１.５質量％以上の鋼帯において、安定的な化成処理性を確保した高張力鋼帯とその製造方法とを提供することである。
【課題を解決するための手段】
【００１３】
本発明者らは、数％レベルのＭｎ添加冷延鋼帯を対象に、その化成処理性を詳細に調査した結果、製造のチャンスによってその化成処理性は大きく変動すること、また、同一コイル内でも、その長手方向で化成処理性の良好な部分と不良な部分が存在するということを見出した。
【００１４】
以下、具体的にその事例について紹介する。表１に記載の化学組成（残部はＦｅおよび不純物）を有する実機冷間圧延ラインで製造したＭｎ：２.４０質量％の冷延鋼帯を、ライン内の連続焼鈍設備で焼鈍した後、巻き取って得られた冷延鋼帯のコイルにおいて、コイルのトップ部（初端部）、ミドル部（中間部）、ボトム部（終端部）からそれぞれサンプリングして得た試験片に、表２に記載の条件で標準的なリン酸亜鉛化成処理を施した。
【００１５】
【表１】
2013237912.tif 000003
【００１６】
【表２】
2013237912.tif 000004
【００１７】
化成処理後の試験片の外観と化成結晶の状態を図１に示す。なお、化成結晶は、化成処理後の試験片を切り出し、ＳＥＭにて１０００倍の倍率にて観察したものである。
この事例からも判るように、同一化学組成、同一焼鈍条件であっても、コイルのトップ部およびボトム部では、化成処理皮膜に著しいスケ（化成結晶の未発達部）が見られ、良好な化成処理性が確保できていない。すなわち、鋼帯の全長について安定して良好な化成処理性が得られないことが判明した。
【００１８】
そこで、この原因を検討するために、同じ材料であっても、鋼帯の長手方向で鋼表面の状態が異なることが化成処理性に対して大きな影響を及ぼすと考え、表３に示す条件にて上記の鋼帯各部についてＸＰＳ分析を実施して、表層付近の元素分布状態を調査した。
【００１９】
【表３】
2013237912.tif 000005
【００２０】
その結果を図２〜４に示す。図２がコイルトップ部、図３がコイルミドル部、図４がコイルボトム部の、それぞれ鋼帯表層の深さ方向におけるＸＰＳ元素分析結果である。これらの結果から、同じ母材から同一焼鈍条件で製造した１つの冷延鋼帯であるにも関わらず、化成処理性が不良であったコイルのトップ部およびボトム部では、表面のＭｎ濃化が著しく、表層に存在するＦｅ量が少ないのに対し、化成処理性が良好なミドル部では表面のＭｎ濃化は少なく、表層に存在するＦｅ量が多いことが判る。表面のＭｎ濃化がこのように変動する理由については、後述するように、焼鈍雰囲気の変動に加えて、焼鈍前、特に熱間圧延時に起こる表面酸化度の変動に原因があるのではないかと推測される。
【００２１】
すなわち、２.４０質量％のＭｎを含有する同じ鋼帯の中で、その化成処理性は鋼帯の長手方向の位置によって大きくばらつき、安定した化成処理性を確保するには、鋼中成分を規定するだけでは不充分であって、表層のＭｎ濃化を抑制することが重要であることが判明した。
【００２２】
本発明者らは更に鋭意検討した結果、焼鈍によって表層に濃化するＭｎ量に関しては、その色調との相関があることを見出した。
表４に示す化学組成の範囲をもつ、種々の組成の連続焼鈍した冷延鋼帯について、表３に記載のＸＰＳ条件で、スパッタ時間＝６０ｓｅｃ（Ｓｉ標準板で深さ方向４０ｎｍの時点）でのＦｅ量（ａｔ％）と、表５に記載の条件で測定した色調のＬ*値、ｂ*値とが、表２に示した条件で実施したリン酸亜鉛処理における化成処理性に対して及ぼす影響を調査した。化成処理性は、化成結晶を上述したように１０００倍の倍率でＳＥＭ観察し、化成結晶が成長していない部分であるスケの発生面積を測定し、下記の基準で判定した。
【００２３】
（化成処理性合否判定）
○：スケ発生面積率＝０％（スケ発生無し）
△：スケ発生面積率≦５％
×：スケ発生面積率＞５％
この化成処理性の判定では、実質的にその後の塗装後耐食性が低下しないことが確認された△以上を合格としたが、化成処理性は好ましくは○である。
【００２４】
【表４】
2013237912.tif 000006
【００２５】
【表５】
2013237912.tif 000007
【００２６】
色調（Ｌ*値およびｂ*値）と化成処理性との関係を図５に示す。図５中、本発明範囲とは、Ｓｉ含有量が０.２％の場合における後述する好ましい範囲を意味する。図５から、焼鈍後の色調と化成処理性に良好な相関が認められ、表１に示す鋼種の場合には、がＬ*値が６２以上でｂ*値が１２以下、好ましくはＬ*値が６７以上でｂ*値が１０以下であれば、良好な化成処理性が確保できることが判明した。
【００２７】
一方、図６（図中の本発明範囲については図５に同じ）に示した表面から深さ４０ｎｍの時点でのＦｅ量と色調（Ｌ*値）との関係から、表層のＦｅ量が大きくなると、Ｌ*値は上昇（ｂ*値は低下）することが判明した。Ｍｎを１.５質量％以上含有する高Ｍｎの鋼帯では、化成処理性の良否に影響するのは表層のＦｅ量が重要であり、その表層Ｆｅ量の違いは色調に現れ、Ｌ*値やｂ*値によって、表層のＦｅ量、従って化成処理性を判断できることを見出した。表層のＦｅ量が多いことは表層のＭｎ濃化が少ないことを意味する。従って、換言すると、鋼帯表面の色調で表層のＭｎ濃化も判断することもできる。
【００２８】
つまり、連続して容易に測定できる、焼鈍後の鋼帯表面の色調を常時観察することにより、その鋼帯の表層のＭｎ濃化や表層Ｆｅ量、従って、化成処理性を判断することが可能となることがわかった。
【００２９】
さらに検討した結果、Ｓｉ含有量が０.２質量％以下であれば、上述したＬ*値が６２以上、ｂ*値が１２以下という色調を満たすと良好な化成処理性が得られること、Ｓｉ含有量が０.３質量％までは、色調、特にＬ*値や表層のＦｅ量と化成処理性との間に密接な相関関係が認められるが、Ｓｉ含有量がそれより多くなると、焼鈍中の表面酸化挙動が複雑化して、色調によって化成処理性を評価することができなくなることが判明した。
【００３０】
かかる事実から、従来は化成処理性に大きな影響を及ぼさないと考えられていたＭｎ添加鋼でも、Ｍｎ含有量が１.５質量％以上と高いＭｎ添加鋼では、その化成処理性は焼鈍雰囲気の大きく変動すること、安定した化成処理性の確保は、焼鈍された鋼帯の表面の色調を常時監視して、Ｌ*値やｂ*値が所定範囲になるように焼鈍雰囲気を調整することで達成できることを見いだした。
【００３１】
ここに、本発明は次の通りである。
（１）Ｍｎ：１.５質量％以上、Ｓｉ：０.３質量％以下を含有する連続焼鈍された冷延鋼帯の製造方法であって、連続焼鈍後の前記冷延鋼帯の表面色調を測定しつつ、当該色調が所定範囲内に入るように連続焼鈍炉の炉内雰囲気を含む焼鈍条件を調整することを特徴とする、リン酸塩化成処理性に優れた冷延鋼帯の製造方法。
【００３２】
（２）Ｍｎ：１.５質量％以上、Ｓｉ：０.３質量％以下を含有する連続焼鈍された冷延鋼帯の製造方法であって、連続焼鈍後の前記冷延鋼帯の表面色調を測定しつつ、当該色調が所定範囲内から外れた部位を切り落とし、色調が所定範囲内の部位のみの鋼帯製品として採取とすることを特徴とする、リン酸塩化成処理性に優れた冷延鋼帯の製造方法。
【００３３】
（３）Ｓｉ含有量が０.２質量％以下であって、前記表面色調の所定範囲がＪＩＳ Ｚ ８７２９に規定されたＬ*値≧６２、かつｂ*値≦１２となる範囲内である、上記（１）または（２）記載の冷延鋼帯の製造方法。
【００３４】
（４）製造された冷延鋼帯の表面から深さ４０ｎｍの位置でのＦｅ量が４０ａｔ％以上である、上記（１）〜（３）に記載の冷延鋼帯の製造方法。
（５）Ｍｎ：１.５質量％以上、Ｓｉ：０.２質量％以下を含有する冷延鋼帯であって、前記鋼帯の全長にわたって、表面の色調がＪＩＳ Ｚ ８７２９に規定されたＬ*値≧６２、かつｂ*値≦１２を満たすことを特徴とする、リン酸塩化成処理性に優れた冷延鋼帯。
【００３５】
（６）前記鋼帯の全長にわたって鋼帯の表面から深さ４０ｎｍの位置でのＦｅ量が４０ａｔ％以上である、上記（５）に記載の冷延鋼帯。
本発明に係る冷延鋼帯は、Ｍｎ含有量が１.５質量％以上で、Ｓｉ含有量が０.３質量％以下のＭｎ添加鋼からなる。このようなＭｎ添加鋼の代表例は、上述したＤＰ鋼やＴＲＩＰ鋼といった高張力鋼である。
【発明の効果】
【００３６】
本発明によれば、Ｍｎを多量に含み、焼鈍時に実質的なＳｉ酸化を起こさない高張力鋼帯において、焼鈍後の冷延鋼帯の色調を測定するという簡便な操作により、コイル間およびコイル内でバラツキがみられる化成処理性の良否を判別できることから、必要に応じて焼鈍炉の雰囲気を調整することで、安定した化成処理性の確保が可能となる。
【００３７】
更には、色調を連続的に測定することで、化成処理性の予測が可能になることから、化成処理性が不芳である部分を除外することで、安定した化成処理性に優れた高張力鋼帯を提供することが可能となる。
【００３８】
それにより、鋼帯の全長にわたって良好な化成処理性を示す鋼帯を、特別の付帯設備を必要とせずに安定して生産することが可能となる。また、焼鈍より前の時点で表面状態が異なる鋼帯においても、常に安定的な化成処理性を有した鋼帯を提供することが可能となる。
【００３９】
本発明が適用可能な冷延鋼帯は、ＤＰ鋼やＴＲＩＰ鋼といった車体の軽量化かから今後の大量使用が見込まれる高張力鋼帯を含んでいる。従って、本発明により安定的な化成処理性を有する鋼帯を提供できることは、自動車用鋼板として高張力鋼板の適用化時の問題点の一つである化成処理性に対して、不安のない製品を供給可能となることから、その効用は経済的にも極めて高いと考える。
【図面の簡単な説明】
【００４０】
【図１】焼鈍ずみコイルのトップ部、ミドル部およびボトム部から得た試験片にリン酸亜鉛化成処理を施した場合の化成処理皮膜の外観と化成結晶の倍率１０００倍でのＳＥＭ観察結果を示す。
【図２】前記コイルトップ部のＸＰＳ分析結果を示す。
【図３】前記コイルミドル部のＸＰＳ分析結果を示す。
【図４】前記コイルボトム部のＸＰＳ分析結果を示す。
【図５】焼鈍後の冷延鋼帯の色調（Ｌ*値およびｂ*値）と化成処理性との関係を示すグラフである。
【図６】焼鈍後の冷延鋼板の表層Ｆｅ量（深さ４０ｎｍ位置でのＦｅ量，ａｔ％）およびＬ*値と化成処理性との関係を示すグラフである。
【発明を実施するための形態】
【００４１】
以下、本発明について、具体的に説明する。以下の説明において、％は特に指定しない限り質量％である。
本発明は、Ｍｎ含有量が１.５％以上、Ｓｉ含有量が０.３％以下の焼鈍された冷延鋼帯に関する。このような高Ｍｎ冷延鋼帯は、ＤＰ鋼やＴＲＩＰ鋼といった高張力鋼帯を含む。本発明はこのような高張力鋼帯に適用することが好ましい。
【００４２】
Ｍｎ含有量を１.５％以上としたのは次の理由による。従来から、焼鈍中に易酸化性のＭｎは鋼表面に濃化しやすいと言われていたが、Ｍｎ含有量が１.５％未満では焼鈍中に著しいＭｎの表面濃化は起こらないので化成処理性は確保できる。これに対し、Ｍｎ含有量が１.５％以上になると、焼鈍中のＭｎの表面濃化が著しくなり、Ｆｅの表面への露出が減るために、下記に示す化成処理反応が部分的に減少し、良好な化成処理性を安定して確保することが困難になる。本発明では、このようなＭｎ含有量が１.５％以上の冷延鋼帯に顕著となる化成処理性のバラツキを解消することを目的とする。
【００４３】
一般に塗装下地処理として実施されるリン酸塩化成処理反応は、以下の反応でリン酸塩皮膜が析出すると考えられている：
［アノード反応］
Ｆｅ→Ｆｅ2＋＋２ｅ−（鋼表面のエッチング）
［カソード反応］
１０Ｈ＋＋ＮＯ3−＋８ｅ−→ＮＨ4＋＋３Ｈ2Ｏ
２Ｈ＋＋２ｅ−→Ｈ２↑
［皮膜析出反応］
２Ｈ２ＰＯ4−＋２Ｚｎ2＋＋Ｆｅ2＋＋４Ｈ2Ｏ
→Ｚｎ2Ｆｅ(ＰＯ4)2・４Ｈ2Ｏ＋４Ｈ＋（フォスフォフィライト）。
【００４４】
すなわち、まず酸による鋼帯のエッチング反応が起こり、鋼表面／化成処理液の界面においてｐＨが上昇して不溶性のリン酸塩が析出することで、はじめてリン酸塩結晶（フォスフォフィライト）が成長する。上記反応式からわかるように、アノード反応である鋼表面のエッチング反応が生じないと、化成処理反応は生じない。これに関し、上記非特許文献１でも指摘するように、Ｍｎは易酸化性元素であって表面にＭｎが濃化しやすいにも関わらず、焼鈍中に生成するＭｎ酸化物は酸性である化成処理液には溶解することから、この溶解によってＦｅが露出して上記エッチング反応が容易に起こり、従って、Ｍｎの表面濃化によって化成処理性は阻害されないと考えられていた。
【００４５】
しかし、本発明者らが鋭意検討した結果、Ｍｎ添加量が高くなると、鋼表面でのＭｎ濃化は、焼鈍中の雰囲気状態の影響を極めて受けやすく、Ｍｎ量レベルによっては極めて緻密にＭｎ酸化物が形成され、表層のＦｅが少なくなって、化成皮膜形成のための初期反応である鋼帯のエッチングが起こりにくくなることで、化成皮膜の形成が困難になることが判明した。そのような焼鈍中にＭｎが表面に濃化しやすい具体的なＭｎ添加量レベルとして、本発明者らは１.５％であることを見出したのである。
【００４６】
Ｓｉも、Ｍｎ同様に易酸化性元素であり、焼鈍中に表面に濃化して容易にＳｉ酸化物を形成すると予想される。しかし、ＭｎとＳｉが多量に含有した複合添加鋼では、その表面酸化挙動が複雑となり、表層のＦｅ量またはＭｎの濃化状態によって化成処理性を確実に整理することができなくなり、その結果、色調と化成処理性との相関を認めることができなくなることが判明した。この理由は不明であるが、Ｓｉが焼鈍中に優先酸化するために、鋼帯の全表面がＳｉ酸化物で被覆され、このＳｉ酸化物はＭｎ酸化物に比べて、緻密で酸性液に溶解しにくいために、化成皮膜形成のための初期反応であるエッチング反応が生じにくいためと推測される。
【００４７】
本発明者らは、上述した焼鈍後の色調や表層Ｆｅ量と化成処理性との相関関係に対してＳｉ酸化物の形成による影響がでない鋼中Ｓｉレベルは０.３％以下であり、Ｓｉ含有量がそれを超えると、表層のＳｉ酸化物形成が顕著になって、本発明の手法では化成処理性を安定して確保することはできないとの結論に至った。そのため、本発明では鋼帯のＳｉ含有量を０.３％以下に限定する。
【００４８】
冷延鋼帯は、ＭｎおよびＳｉに加えて他の元素も含有しうる。このような元素の中には、Ｆｅよりも易酸化で元素であるＡｌ、Ｔｉ、Ｃｒ等も含まれ、それらの化成処理性への影響については必ずしも明らかではないが、Ｓｉ同様、０.３％以下であれば、Ｍｎ濃化の影響のみを明確に規定できると推測される。上記以外の鋼中元素は化成処理性に著しい影響は与えないので、例えば、機械的性質の確保等から、適宜の量で添加することは可能である。
【００４９】
かかるＭｎ添加鋼帯において、本発明では、連続焼鈍後の冷延鋼帯の表面色調によって表層のＦｅ量、従って鋼帯の化成処理性を判断する。具体的には、鋼帯表面のＬ*ａ*ｂ*表色系におけるＬ*値およびｂ*値が、表層Ｆｅ量および化成処理性と相関することがわかった。すなわち、Ｌ*値がある一定以上であって、かつｂ*値がある一定以下となると、良好な化成処理性を確保することができる。
【００５０】
Ｌ*値の下限およびｂ*値の上限は、鋼帯のＳｉ含有量によっても変動するが、Ｓｉ含有量が０.２％以下の範囲内では、図５に関して前述したように、Ｌ*値が６２以上でｂ*値が１２以下、好ましくはＬ*値が６７以上でｂ*値が１０以下であると、良好な化成処理性を確保することができる。前述したように、この色調域から外れると、表層のＭｎ濃化が顕著になり、表層のＦｅ量が減少するために、良好な化成処理性が確保できなくなる。
【００５１】
Ｓｉ量が０.２％を超えても、０.３％以下の範囲内であれば、Ｌ*値がある値以上になると表層Ｆｅ量が増大して、良好な化成処理性が得られる。良好な化成処理性を確保するのに必要なＬ*値の下限は、鋼帯のＳｉ含有量に応じて実験により当業者が決定することができる。例えば、後述する実施例の鋼種Ｅ（Ｓｉ：０.２８％）では、Ｌ*値が６９以上になると、表層Ｆｅ量が十分となって化成処理性が良好となる。ｂ*値は上記と同様でよい。
【００５２】
図６に関して前述したように、良好な化成処理性を確保するのに必要な表層のＦｅ量は、鋼帯表面をＸＰＳによりスパッタリングしながら元素分析した際に、表面から深さ４０ｎｍの位置（Ｓｉ板換算値）において４０ａｔ％以上であることが判明した。本発明において、表面からの深さ４０ｎｍの位置でＦｅ量を規定するのは、表層のＦｅ量を評価するための一つの指標にすぎない。図２〜４からわかるように、表層Ｆｅ量は深さとともに増大するので、本発明では、深さ４０ｎｍ位置でのＦｅ量（これを表層Ｆｅ量という）を指標として化成処理性との関係を整理する。表層のＭｎ濃化量を抑制し、表層のＦｅ量を高めることが化成処理性の確保に必要であることが本発明における主旨である。
【００５３】
換言すると、前述した鋼帯表面のＬ*値の下限およびｂ*値の上限は、鋼帯の表面から深さ４０ｎｍの位置でのＦｅ量が４０ａｔ％以上となるように設定する。この位置でのＦｅ量が４０ａｔ％以上であると、表層のＭｎ濃化は化成処理性を阻害するほどには起こっておらず、良好な化成処理性を得ることができる。そして、この表層Ｆｅ量を達成するには、鋼帯のＳｉ含有量が０.２％以下の場合には、Ｌ*値が６２以上でｂ*値が１２以下の範囲となる。Ｓｉ含有量がこれより高い場合には、表層Ｆｅ量が４０ａｔ％以上になる時のＬ*値の下限およびｂ*値の上限を予め実験により求めておき、それを指標に焼鈍を管理する。すなわち、「色調が所定範囲内に入る」とは、Ｌ*値およびｂ*値が、表層Ｆｅ量（深さ４０ｎｍ位置でのＦｅ量）が４０ａｔ％以上になるような範囲内に入るようにすることを意味する。
【００５４】
良好な化成処理性を得るためには、表層Ｆｅ量（焼鈍後の色調）を管理することが必要であるが、その方法としては特にこだわらない。例えば、前述のようにＭｎ酸化物は酸で溶解すると言う性質を利用し、焼鈍後に酸洗および水洗することでＭｎ酸化物を除去することも考えられるが、かかる手法では、別に酸洗処理工程が必要となるため、コスト面で問題がある。
【００５５】
従って、本発明では連続焼鈍後の前記冷延鋼帯の表面色調を測定しつつ、当該色調が所定範囲内に入るように連続焼鈍炉の炉内雰囲気を含む焼鈍条件を調整することにより、化成処理性に優れた冷延鋼帯を確実に安定して製造する。化成処理性と直接に関連するのは表層Ｆｅ量であるが、表層Ｆｅ量は連続焼鈍中の鋼帯では測定することができないため、本発明では、この表層Ｆｅ量と相関することがわかった鋼帯表面の色調（Ｌ*値およびｂ*値）を用いて、連続焼鈍中の鋼帯の化成処理性を管理する。
【００５６】
冷延鋼帯の焼鈍は、冷間圧延により鋼に蓄積された歪みを除去するとともに、冷間圧延で硬化した鋼を軟化させて成形性を改善するために行われる。この焼鈍は一般に冷延鋼帯のコイルを巻き戻して連続焼鈍ラインに通す連続焼鈍により実施される。連続焼鈍ラインは、入側設備、炉体部および出側設備に大別され、炉体部は加熱帯、均熱帯および冷却帯からなる。冷却帯はさらに、少なくとも一次冷却、過時効処理よび二次冷却の各部に分かれているのが普通である。焼鈍中の鋼帯表面の酸化を防止するため、連続焼鈍ラインの炉体部（以下、この炉体部を総称して連続焼鈍炉と言う）の炉内雰囲気は還元性雰囲気とされる。この還元性雰囲気は通常はＮ2＋Ｈ2の混合ガスによりもたらされる。雰囲気ガスは、通常は露点が−１０℃以下となるように、水蒸気の混入量が制御される。
【００５７】
雰囲気ガスの露点（あるいはＨ２とＨ２Ｏの比率）によって雰囲気ガスが還元性であるか酸化性であるかが決まる。しかし、雰囲気ガスの組成や露点を厳密に一定に制御することは困難であり、焼鈍中に起こる表面酸化によるＭｎの表面濃化にバラツキが見られ、結果として表層Ｆｅ量が変動し、化成処理性が不安定となる。さらには、後述するように、焼鈍前の鋼帯の酸化状態にバラツキがあることでも、Ｍｎの表面濃化が変動する。
【００５８】
本発明によれば、連続焼鈍炉の冷却帯での冷却が終わって焼鈍炉から出た焼鈍ずみの冷延鋼帯の表面の色調を、Ｌ*ａ*ｂ*表色系データの連続測定が可能な測色装置で連続的に測定し、測定された色調、特にＬ*値およびｂ*値が所定の範囲内、例えば、鋼帯のＳｉ含有量が０.２％以下の場合には、Ｌ*値が６２以上でｂ*値が１２以下、好ましくはＬ*値が６７以上でｂ*値が１０以下となるように、連続焼鈍炉における焼鈍雰囲気などの焼鈍条件を調整する。
【００５９】
具体的には、Ｌ*値およびｂ*値が所定範囲から外れるということは、鋼帯表面の酸化によるＭｎの表面濃化が過大であることを示すので、焼鈍炉、特にその加熱帯〜均熱帯における焼鈍雰囲気の露点を下げたり（水蒸気量の低減）またはＨ２含有量を増大させて、焼鈍雰囲気の還元性を高める。具体的には、加熱帯〜均熱帯における５００℃以上の温度域で露点が安定的に−３０℃以下を維持できるように焼鈍雰囲気を管理することが例示される。
【００６０】
さらには、このような焼鈍雰囲気の調整は、Ｌ*値およびｂ*値が所定範囲から外れてから行うのではなく、Ｌ*値およびｂ*値を常時測定することにより、Ｌ*値の低下傾向あるいはｂ*値の増大傾向が認められたら、Ｌ*値およびｂ*値が所定範囲から外れることのないように、前記焼鈍雰囲気を調整することが好ましい。もちろん、Ｌ*値およびｂ*値は一定に保持されることが望ましいので、逆にＬ*値の増大やｂ*値の低下が顕著になれば、それを防止するように焼鈍雰囲気を調整する。こうして、焼鈍された鋼帯表面のＬ*値およびｂ*値が所定範囲内でなるべく一定になるように焼鈍雰囲気を調整する。それにより、Ｍｎの過度の表面濃化が抑制され、表層Ｆｅ量を確実に４０ａｔ％以上に管理することができ、結果として良好な化成処理性を安定して確保することができる。
【００６１】
Ｌ*値およびｂ*値の測定は、連続的に（常時）行うことが望ましいが、測定間隔が短ければ断続的に実施してもよい。ただし、その場合でも５００ｍごと、好ましくは２００ｍごと、より好ましくは１００ｍごとに１回以上の頻度で測定を実施することが好ましい。
【００６２】
前述のように、化成処理性は、異なるコイル間、或いは同一コイルの長手方向でも変化する。これは、焼鈍工程の前に、表層のＭｎ濃化状態が変化していることが考えられる。コイルの長手方向でみたときに、コイルのトップ部とボトム部で化成処理性が劣化し、色調が外れる事実を鑑みると、焼鈍前にＭｎ濃化が進行していることが示唆される。
【００６３】
具体的には、鋼帯は、溶鋼状態からの鋳込みによるスラブを形成後、熱間圧延、酸洗、冷間圧延、焼鈍という工程を経る中で、熱間圧延中あるいは圧延後の高温での巻取り過程においてもＭｎ濃化が生じる。通常、冷間圧延する際には、高温巻き採り時に生成したスケールは酸洗にて除去されるが、酸洗後の表面にもＭｎが濃化している可能性が考えられる。特に、コイルのトップ部とボトム部で焼鈍中にＭｎが濃化しやすいということを考えると、巻取り後の大気に触れやすいことがＭｎ濃化を促進させ、焼鈍後の化成処理性のバラツキの要因になりやすいと予想される。
【００６４】
このように、連続焼鈍工程より前の段階で、焼鈍中でのＭｎ濃化を変化させる要因をもつ鋼帯において、鋼帯全長にわたって良好な化成処理性を確保するためは、連続焼鈍中に焼鈍された鋼帯の色調を測定しながら、細かく焼鈍雰囲気を制御することが好ましい形態である。具体的には、焼鈍炉中ではＦｅの酸化によるブルーイングは目視で確認できるが、Ｍｎ酸化の状態は目視では判別不可能であるから、焼鈍後の色調（Ｌ*値およびｂ*値）を測定しながら、常に焼鈍中の露点を制御し、必要に応じて焼鈍炉内の還元性を高めるために還元性の高い水素ガスを注入することが効果的である。
【００６５】
更には、安定した化成処理性が確保できた鋼帯を提供するためには、色調の外れた部分を除去することが好ましい。その方法としては、種々考えられ、先に記載のようにコイルのトップ部およびボトム部で色調が外れた化成処理性の不芳な部分がでやすいという事実を考えると、鋼帯を製造に後、例えば、検査ラインで色調を測定し、表層Ｆｅ量が４０ａｔ％未満となるのに対応する所定範囲から外れた色調をもつ部分を切り落とすことが考えられる。あるいは、焼鈍ラインで色調を測定後、その場で外れた部分を除去する。あるいは、焼鈍ラインで色調を測定し、その場所を記録した上で、別ライン（必ずしも、自社内の検査ライン等だけでなく、コイルセンター等のスリットラインも含む）で切り落とすことも考えられる。残った部分を溶接して、鋼帯（コイル）にすればよい。
【００６６】
また、本発明の応用として、一旦コイル内に巻き取って出荷後、客先のブランキングラインで色調が外れたブランクだけを切り落とすことも考えられる。その際に、焼鈍直後、もしくは、検査ライン等で測定した色調のデータをもとに、切り落とす部分を提示してもよいし、ブランキングラインにて色調をオンライン測定し、外れたブランクを除去してもよい。
【００６７】
こうして、Ｍｎ：１.５質量％以上、Ｓｉ：０.２質量％以下を含有する冷延鋼帯であって、前記鋼帯の全長にわたって、表面の色調がＪＩＳ Ｚ ８７２９に規定されたＬ*値≧６２、かつｂ*値≦１２を満たすことを特徴とする、リン酸塩化成処理性に優れた冷延鋼帯を得ることができる。この鋼帯は、その全長にわたって、鋼帯の表面から深さ４０ｎｍの位置でのＦｅ量が４０ａｔ％以上であることが好ましい。
【００６８】
なお、一般に鋼帯の化成処理性は、コイルの幅方向においても変化し、両側のエッジ部は、巻取り後も空気に触れてＭｎやＳｉの表層濃化が起こることから、化成処理性は低下する。本発明では、鋼帯の両側のそれぞれ端部から５０ｍｍのエッジ部についての化成処理性は対象外とする。この両側のエッジ部分は、鋼帯から製品を製造する場合には一般に使用されないので、化成処理性を考慮する必要はない。
【実施例】
【００６９】
以下の実施例により本発明の効果を具体的に例証する。
下の表６に示す化学組成を有する鋼を用いて、試験用圧延設備において、全鋼種について同じ条件で、熱間圧延、酸洗、冷間圧延を行い、板厚１.０ｍｍの冷延鋼板を準備した。得られた冷延鋼板に、表７に示す異なる熱処理条件において焼鈍を実施した。焼鈍条件は、Ｍｎ濃化を変化させるために、焼鈍雰囲気の露点および水素濃度（残部は窒素）を変更した。得られた焼鈍後の冷延鋼板のサンプルについて、表５に示した試験機を用いて、色調のＬ*およびｂ*値を測定するとともに、表３に示した条件でＸＰＳでの深さ方向４０ｎｍ時点でのＦｅ量（表層Ｆｅ量）を測定した。また、各サンプルについて、表２に記載の条件で化成処理を実施し、先の判断基準にて化成処理性を評価した。以上の試験結果を表８にまとめて示す。
【００７０】
【表６】
2013237912.tif 000008
【００７１】
【表７】
2013237912.tif 000009
【００７２】
【表８】
2013237912.tif 000010
【００７３】
表８からわかるように、Ｓｉ含有量が０.２％以下である鋼種Ａ、Ｃ、Ｄについては、例えば、Ｎｏ.２、３や、Ｎｏ.２２、２３から、Ｌ*が６２以上でないと化成処理性が確保できない。また、Ｎｏ.３、１６から、ｂ*値が１２以下でないと化成処理性が確保できない。更に、Ｎｏ.１、１５、２２から、ｂ*値が小さくても、Ｌ*値が６２未満であると、化成処理性が確保できない。
【００７４】
表層Ｆｅ量については、Ｎｏ．２、３、１７、１８、２２、２３から、表層のＦｅ量が４０ａｔ％を下回ると化成処理性が確保できす、かつ表層Ｆｅ量と特にＬ*値との間には相関関係があり、Ｌ*値が６２以上になると、表層Ｆｅ量が４０ａｔ％以上となって、化成処理性も向上することが判る。
【００７５】
Ｓｉ含有量が０.３質量％以下である鋼種Ｅについても、Ｌ*値が６９以上になると、表層Ｆｅ量が４０ａｔ％以上になって、化成処理性が良好になるのに対し、Ｌ*値が６９を下回ったＮｏ．３０，３１では、表層Ｆｅ量が４０ａｔ％に達せず、化成処理性が劣る結果となった。この鋼種の場合、Ｌ*値が６９以上となるように焼鈍条件を管理すればよいことがわかる。このように、Ｓｉ含有量が０.２％を超えても、０.３質量％以下の範囲内であれば、管理すべきＬ*値の下限を適正な値に変更することにより、本発明によるＭｎの表面濃化の抑制とそれによる化成処理性の向上を確保することができる。
【００７６】
一方、Ｓｉ含有量が０.７４％と高かった鋼種Ｂでは、表層Ｆｅ量と化成処理性との間に相関関係が認められなくなり、表層Ｆｅ量が４０ａｔ％以上であっても化成処理性が不芳となる例が見られる。さらに、Ｌ*値と表層Ｆｅ量との相加関係もなくなり、Ｌ*値はあまり変動しないのに、表層Ｆｅ量は大きく複雑に変化することから、Ｓｉの表面濃化の影響が顕著となって、色調や表層Ｆｅ量で化成処理性を判断することができなくなる。
【００７７】
すなわち、高Ｍｎ添加鋼において、Ｓｉも多量に含有する場合は、Ｓｉが少ない場合とは異なり、焼鈍時の表層酸化皮膜の状態が大きく異なり、表層の色調、表層Ｆｅ量の状態が大きく変化するために、もはや色調や表層Ｆｅ量では化成処理性が整理できないことが判る。
【図２】
2013237912.tif 000011
【図３】
2013237912.tif 000012
【図４】
2013237912.tif 000013
【図５】
2013237912.tif 000014
【図６】
2013237912.tif 000015
【図１】
2013237912.tif 000016